(57)【要約】優れた吸音性能を備えた自動車用内外装材を提供する。通気性の繊維層２と、繊維層の一方の面に積層された熱可塑性樹脂層３と、を備え、前記熱可塑性樹脂のメルトフローレートが２ｇ／１０分〜５００ｇ／１０分の範囲であり、熱可塑性樹脂層３に該樹脂層の厚さ方向に貫通する貫通孔１１が複数個形成された構成とする。
2017026034.tif 000002
【特許請求の範囲】
【請求項１】
通気性の繊維層と、
前記繊維層の一方の面に積層された熱可塑性樹脂層と、を備え、
前記熱可塑性樹脂のメルトフローレートが２ｇ／１０分〜５００ｇ／１０分の範囲であり、
前記熱可塑性樹脂層に該樹脂層の厚さ方向に貫通する貫通孔が複数個形成されていることを特徴とする自動車用内外装材。
【請求項２】
前記貫通孔の内径が０．１ｍｍ〜５．０ｍｍであり、前記貫通孔の配置密度が１０００個／ｍ2〜３００００個／ｍ2である請求項１に記載の自動車用内外装材。
【請求項３】
前記繊維層は、構成繊維の繊度が０．１デシテックス〜１００デシテックスである不織布からなる請求項１または２に記載の自動車用内外装材。
【請求項４】
前記繊維層は、目付８０ｇ／ｍ2〜１５０ｇ／ｍ2の基布の一方の面に、目付２５０ｇ／ｍ2〜２０００ｇ／ｍ2のパイルが植設されたカーペット原反であり、
前記基布の他方の面に前記熱可塑性樹脂層が積層されている請求項１または２に記載の自動車用内外装材。
【請求項５】
前記熱可塑性樹脂層の形成量は、５０ｇ／ｍ2〜５０００ｇ／ｍ2の範囲である請求項１〜４のいずれか１項に記載の自動車用内外装材。
【請求項６】
前記繊維層の前記一方の面から、厚さ方向の中間位置まで又は該繊維層の他方の面まで通気孔が複数形成されており、該通気孔は、前記熱可塑性樹脂層の貫通孔と連通していることを特徴とする請求項１〜５のいずれか１項に記載の自動車用内外装材。
【請求項７】
メルトフローレートが２ｇ／１０分〜５００ｇ／１０分である熱可塑性樹脂を押出機から押し出して得られた押出直後の熱可塑性樹脂膜、及び通気性の繊維層を重ね合わせた状態でこれらを一対のロール間で挟圧する工程を備え、
前記一対のロールのうち熱可塑性樹脂膜に接触する第１ロールとして、外周面に複数個の穿孔用突起部が突設形成された冷却式ロールを用いることを特徴とする自動車用内外装材の製造方法。
【請求項８】
請求項１〜６のいずれか１項に記載の自動車用内外装材に熱成形を行うことによって成形体を得ることを特徴とする自動車内外装用成形体の製造方法。
【請求項９】
前記熱成形の際に熱可塑性樹脂層が繊維層の前記一方の面側の一部に含浸されることにより部分的に破断して前記得られた成形体の熱可塑性樹脂層に厚さ方向に貫通する熱成形時穿設孔が形成されている請求項８に記載の自動車内外装用成形体の製造方法。
【請求項１０】
前記熱成形の際に熱可塑性樹脂層の軟化又は溶融により、前記貫通孔の両端の開口部の内径が減縮する請求項８または９に記載の自動車内外装用成形体の製造方法。
【発明の詳細な説明】
【技術分野】
【０００１】
本発明は、例えば、自動車用フロアーマット等の自動車用内装材、フェンダライナ等の自動車用外装材として用いられる自動車用内外装材に関する。【０００２】
なお、この明細書及び特許請求の範囲において、「メルトフローレート」の語は、ＪＩＳ  Ｋ７２１０−１９９９に準拠して試験温度１９０℃、試験荷重２１．２Ｎで測定されたメルトフローレートを意味する。
【背景技術】
【０００３】
従来より自動車内のフロアーには、足踏み感を良好にすると共に床側からの振動が伝わらないようにすること等を目的として、フロアーカーペットが敷設されている。そして、自動車内での静粛性を維持するべく、屋根、ドア、窓等から車室内に侵入する騒音に対する吸音性能を高めたものとして、例えば、表皮材（カーペット地）とフェルト状吸音部材とを熱可塑性樹脂粉末の溶融により形成された通気性接着層で接着一体化した自動車用フロアーカーペットが公知である（特許文献１参照）。屋根、ドア、窓などを介して車室内に侵入してくる騒音は、この通気性接着層を通過してフェルト状吸音部材に到達してここで吸音される。
【先行技術文献】
【特許文献】
【０００４】
【特許文献１】実公平１−７６３６号公報
【発明の概要】
【発明が解決しようとする課題】
【０００５】
ところで、近年、自動車内での快適性をより一層向上させるために、自動車の室内空間における静粛性をさらに高めることが強く求められるようになってきている。しかるに、上記従来の吸音フロアーカーペットでは騒音に対する吸音性能が不十分であり、さらに吸音性能を向上させることが強く求められていた。【０００６】
また、フェンダライナ等の自動車用外装材においても同様に吸音性能をさらに向上させることが強く求められていた。【０００７】
この発明は、かかる技術的背景に鑑みてなされたものであって、優れた吸音性能を備えた自動車用内外装材とその製造方法を提供すること、および優れた吸音性能を備えた自動車内外装用成形体を製造する方法を提供することを目的とする。
【課題を解決するための手段】
【０００８】
前記目的を達成するために、本発明は以下の手段を提供する。【０００９】
［１］通気性の繊維層と、
前記繊維層の一方の面に積層された熱可塑性樹脂層と、を備え、
前記熱可塑性樹脂のメルトフローレートが２ｇ／１０分〜５００ｇ／１０分の範囲であり、
前記熱可塑性樹脂層に該樹脂層の厚さ方向に貫通する貫通孔が複数個形成されていることを特徴とする自動車用内外装材。【００１０】
［２］前記貫通孔の内径が０．１ｍｍ〜５．０ｍｍであり、前記貫通孔の配置密度が１０００個／ｍ2〜３００００個／ｍ2である前項１に記載の自動車用内外装材。【００１１】
［３］前記繊維層は、構成繊維の繊度が０．１デシテックス〜１００デシテックスである不織布からなる前項１または２に記載の自動車用内外装材。【００１２】
［４］前記繊維層は、目付８０ｇ／ｍ2〜１５０ｇ／ｍ2の基布の一方の面に、目付２５０ｇ／ｍ2〜２０００ｇ／ｍ2のパイルが植設されたカーペット原反であり、
前記基布の他方の面に前記熱可塑性樹脂層が積層されている前項１または２に記載の自動車用内外装材。【００１３】
［５］前記熱可塑性樹脂層の形成量は、５０ｇ／ｍ2〜５０００ｇ／ｍ2の範囲である前項１〜４のいずれか１項に記載の自動車用内外装材。【００１４】
［６］前記繊維層の前記一方の面から、厚さ方向の中間位置まで又は該繊維層の他方の面まで通気孔が複数形成されており、該通気孔は、前記熱可塑性樹脂層の貫通孔と連通していることを特徴とする前項１〜５のいずれか１項に記載の自動車用内外装材。【００１５】
［７］メルトフローレートが２ｇ／１０分〜５００ｇ／１０分である熱可塑性樹脂を押出機から押し出して得られた押出直後の熱可塑性樹脂膜、及び通気性の繊維層を重ね合わせた状態でこれらを一対のロール間で挟圧する工程を備え、
前記一対のロールのうち熱可塑性樹脂膜に接触する第１ロールとして、外周面に複数個の穿孔用突起部が突設形成された冷却式ロールを用いることを特徴とする自動車用内外装材の製造方法。【００１６】
［８］前項１〜６のいずれか１項に記載の自動車用内外装材に熱成形を行うことによって成形体を得ることを特徴とする自動車内外装用成形体の製造方法。【００１７】
［９］前記熱成形の際に熱可塑性樹脂層が繊維層の前記一方の面側の一部に含浸されることにより部分的に破断して前記得られた成形体の熱可塑性樹脂層に厚さ方向に貫通する熱成形時穿設孔が形成されている前項８に記載の自動車内外装用成形体の製造方法。【００１８】
［１０］前記熱成形の際に熱可塑性樹脂層の軟化又は溶融により、前記貫通孔の両端の開口部の内径が減縮する前項８または９に記載の自動車内外装用成形体の製造方法。
【発明の効果】
【００１９】
［１］の発明では、通気性の繊維層を備えているから、該繊維層側に到達した音は、該繊維層において吸収されると共に、熱可塑性樹脂層に厚さ方向に貫通する貫通孔が複数個形成されているから、熱可塑性樹脂層側に到達した音は、貫通孔を介して通気性の繊維層に進入して該繊維層で吸収されるので、良好な吸音性能が得られる。かつ、熱可塑性樹脂のメルトフローレートが２ｇ／１０分〜５００ｇ／１０分の範囲に設定されているから、自動車用内外装材を熱成形すると、成形体の熱可塑性樹脂層に厚さ方向に貫通する熱成形時穿設孔が形成され、該成形体において前記貫通孔と熱成形時穿設孔の相乗的作用により、優れた吸音性能が得られるものとなる。また、繊維層を備えているので、良好なクッション性も得られる。【００２０】
更に、本発明の自動車用内外装材によれば、前記貫通孔を設けておくことにより吸音のための基本的な通気性を確保（設計）すると共に、熱成形の際に形成される熱成形時穿設孔は、熱可塑性樹脂のメルトフローレートの限定範囲（２ｇ／１０分〜５００ｇ／１０分）内において特定のメルトフローレートの熱可塑性樹脂を使用（選択）することにより熱成形時穿設孔の構成（数、孔の大きさ等）を調整することができるので、これにより成形体の吸音性能を制御できる（設計できる）。従って、例えば、自動車の車種毎に要求される吸音性能は異なるのであるが、このような様々な吸音性能の要求特性に対して、基本的な通気性を確保するための貫通孔を設ける構成は、共通化することができ、要求される様々な吸音性能に対しては使用する熱可塑性樹脂のメルトフローレートの選択によって調整することが可能となる。これにより、貫通孔形成設備としては、共通化することが可能であるので、設備コストを大幅に低減できる利点もある。要求される様々な吸音性能に対してそれ毎に貫通孔形成設備を多数種準備していたのでは非常に高コストとなるが、本発明によれば、このような高コスト化を回避できる利点もある。【００２１】
［２］の発明では、自動車用内外装材としての強度を十分に確保しつつ、優れた吸音性能を確保できる。【００２２】
［３］の発明では、繊維層として、構成繊維の繊度が０．１デシテックス〜１００デシテックスである不織布が用いられているから、自動車用内外装材を熱成形した際に前記熱成形時穿設孔が確実に形成され得て、より優れた吸音性能が得られるものとなる。【００２３】
［４］の発明では、目付８０ｇ／ｍ2〜１５０ｇ／ｍ2の基布の一方の面に目付２５０ｇ／ｍ2〜２０００ｇ／ｍ2のパイルが植設されたカーペット原反に、熱可塑性樹脂層が積層されているから、自動車用内外装材を熱成形した際に前記熱成形時穿設孔が確実に形成され得て、より優れた吸音性能が得られる。【００２４】
［５］の発明では、熱可塑性樹脂層の形成量が、５０ｇ／ｍ2〜５０００ｇ／ｍ2の範囲であるから、自動車用内外装材を熱成形した際に前記熱成形時穿設孔がより確実に形成され得て、より一層優れた吸音性能が得られる。【００２５】
［６］の発明では、成形体の吸音性能をさらに向上させることができる。中でも、通気孔が繊維層の一方の面から他方の面まで連通している（両面において開口している）構成である場合には、通気性が安定することでより良好な吸音性能を得ることができる。【００２６】
［７］の発明では、上述した本発明の自動車用内外装材を安定した品質を確保しつつ効率良く製造することができる。特に外周面に穿設用突起部が設けられたロールとして冷却式ロールを用いているから、冷却された穿設用突起部が熱可塑性樹脂層に進入するものとなり、熱可塑性樹脂層に形成する貫通孔の形状をより均一化することができる。【００２７】
［８］及び［９］の発明では、得られた成形体において熱可塑性樹脂層に厚さ方向に貫通する熱成形時穿設孔が形成されており、成形体において前記貫通孔と該熱成形時穿設孔の相乗的作用により、優れた吸音性能が得られる。【００２８】
［１０］の発明では、自動車用内外装材を熱成形した際に貫通孔の両端の開口部の内径が減縮するものとなるから、主に繊維層においてより優れた吸音性能が発揮されるものとなる。
【図面の簡単な説明】
【００２９】
【図１】本発明に係る自動車用内外装材の一実施形態を示す断面図である。
【図２】図１の自動車用内外装材の下面図である。
【図３】本発明に係る自動車用内外装材の他の実施形態を示す断面図である。
【図４】本発明に係る自動車用内外装材の製造方法の一例を示す説明図である。
【図５】図１の自動車用内外装材を熱成形することにより得られた自動車内外装用成形体の一例を示す模式的断面図である。
【図６】図１の自動車用内外装材を熱成形することにより得られた自動車内外装用成形体の他の例を示す模式的断面図である。
【発明を実施するための形態】
【００３０】
本発明に係る自動車用内外装材１は、通気性の繊維層２と、該繊維層２の一方の面に積層された熱可塑性樹脂層３と、を備えている。また、前記熱可塑性樹脂層３に該樹脂層の厚さ方向に貫通する貫通孔１１が複数個形成されている。本発明では、前記熱可塑性樹脂層３を構成する熱可塑性樹脂として、メルトフローレートが２ｇ／１０分〜５００ｇ／１０分の熱可塑性樹脂を用いる。
【００３１】
本発明の自動車用内外装材１の一実施形態を図１、２に示す。前記熱可塑性樹脂層３に該樹脂層３の厚さ方向に貫通する貫通孔１１が複数個形成されていると共に、前記繊維層２の前記一方の面（積層面；下面）から繊維層２の他方の面（非積層面；上面）まで通気孔１２が複数形成されており、該通気孔１２は、前記熱可塑性樹脂層３の貫通孔１１と連通している（図１参照）。これら互いに連通した貫通孔１１及び通気孔１２により機械的孔が構成され、本実施形態では、この機械的孔は、自動車用内外装材１の厚さ方向に貫通している。即ち、本実施形態では、前記機械的孔は、自動車用内外装材１を厚さ方向に貫通して両面において開口している（図１参照）。
【００３２】
なお、図３に示すように、前記貫通孔１１に連通する通気孔１２が、繊維層２の前記一方の面（積層面）から、厚さ方向の中間位置（中途位置）まで形成された構成であってもよい（通気孔１２が繊維層２の非積層面まで達していない構成であってもよい）。
【００３３】
本発明の自動車用内外装材１では、通気性の繊維層２を備えているから、該繊維層側に到達した音は、該繊維層２において吸収されると共に、熱可塑性樹脂層３に厚さ方向に貫通する貫通孔１１が複数個形成されているから、熱可塑性樹脂層側に到達した音は、この貫通孔１１を介して通気性の繊維層２に進入して該繊維層２で吸収されるので、良好な吸音性能が得られる。かつ、熱可塑性樹脂のメルトフローレートが２ｇ／１０分〜５００ｇ／１０分の範囲に設定されているから、自動車用内外装材１を熱成形すると、成形体４０の熱可塑性樹脂層３に厚さ方向に貫通する熱成形時穿設孔１３が形成され（図５参照）、該成形体４０において前記貫通孔１１と熱成形時穿設孔１３の相乗的作用により、優れた吸音性能が得られるものとなる。更に、自動車用内外装材１を熱成形すると、成形体４０において熱可塑性樹脂層３が再軟化又は再溶融して、貫通孔１１の両端の開口部の内径が減縮するので、より一層優れた吸音性能が得られる。
【００３４】
本発明において、前記通気性の繊維層２としては、特に限定されるものではないが、例えば、不織布、パイルを有したタフトカーペット原反等が挙げられる。前記不織布としては、特に限定されるものではないが、例えば、ニードルパンチ不織布、スパンボンド不織布等が挙げられる。
【００３５】
前記繊維層２として不織布を用いる場合、構成繊維の繊度は、０．１デシテックス〜１００デシテックスであるのが好ましい。０．１デシテックス以上とすることで内外装材１を熱成形した際に熱可塑性樹脂層に厚さ方向に貫通する熱成形時穿設孔を確実に形成できると共に１００デシテックス以下とすることで十分な吸音性を確保できる。中でも、前記不織布を構成する繊維の繊度は、２デシテックス〜２０デシテックスであるのがより好ましい。
【００３６】
また、前記繊維層２として不織布を用いる場合、該不織布の目付量は、２００ｇ／ｍ2〜２０００ｇ／ｍ2に設定されるのが好ましい。２００ｇ／ｍ2以上であることで十分な吸音性を確保できると共に２０００ｇ／ｍ2以下であることで軽量化を図ることができる。中でも、前記不織布の目付量は、２５０ｇ／ｍ2〜５００ｇ／ｍ2に設定されるのがより好ましい。
【００３７】
前記繊維層２としてタフトカーペット原反を用いる場合、該タフトカーペット原反の基布としては、より吸音性を向上できる点で、不織布を用いるのが好ましい。また、前記タフトカーペット原反の基布の目付は８０ｇ／ｍ2〜１５０ｇ／ｍ2であるのが好ましく、中でも、９０ｇ／ｍ2〜１２０ｇ／ｍ2であるのがより好ましい。また、前記タフトカーペット原反のパイル目付は、２５０ｇ／ｍ2〜２０００ｇ／ｍ2であるのが好ましく、中でも、３００ｇ／ｍ2〜６００ｇ／ｍ2であるのがより好ましい。
【００３８】
なお、前記繊維層２として、例えば、相互に異なる繊度の繊維で構成された２層以上の不織布が積層された構成のものを使用してもよいし、熱可塑性樹脂層３との積層面にラテックス層が設けられた繊維層（不織布層など）を使用してもよい。
【００３９】
前記熱可塑性樹脂層３を構成する熱可塑性樹脂としては、メルトフローレート（ＭＦＲ）が２ｇ／１０分〜５００ｇ／１０分の範囲である熱可塑性樹脂であれば特に限定されず、例えば、ポリオレフィン、オレフィン系共重合体等が挙げられる。ＭＦＲが２ｇ／１０分未満である場合には、内外装材１を熱成形した際に熱可塑性樹脂層に厚さ方向に貫通する熱成形時穿設孔１３を形成することが困難となるし、内外装材１を熱成形した際に貫通孔１１の両端の開口部の内径を減縮させることも困難である。また、ＭＦＲが５００ｇ／１０分を超えると、内外装材１を熱成形した際に熱可塑性樹脂が流動し過ぎて、得られる成形体４０の通気抵抗が小さくなり過ぎ、十分な吸音性能が得られない。中でも、前記熱可塑性樹脂のメルトフローレートは、５ｇ／１０分〜２００ｇ／１０分であるのが好ましい。
【００４０】
前記熱可塑性樹脂のメルトフローレート（ＭＦＲ）が５ｇ／１０分〜５０ｇ／１０分である場合には、内外装材１を熱成形した際に前記貫通孔１１の両端の開口部の内径が減縮する程度が大きくなるので、主に前記繊維層２においてより一層優れた吸音性能が発揮されるものとなる。
【００４１】
また、前記熱可塑性樹脂のメルトフローレート（ＭＦＲ）が１００ｇ／１０分〜２００ｇ／１０分である場合には、内外装材１を熱成形した際に前記熱可塑性樹脂を繊維層２に十分に含浸させることができて成形体の通気性を向上できてより優れた吸音性能が発揮されるものとなる。
【００４２】
なお、前記熱可塑性樹脂が、後述する充填剤、添加剤等を含有する場合には、これらを含有した状態でのメルトフローレートが２ｇ／１０分〜５００ｇ／１０分の範囲にある必要がある。
【００４３】
前記熱可塑性樹脂層３を構成する熱可塑性樹脂に充填剤を含有せしめた場合には、内外装材１を熱成形した際に充填剤が熱成形時穿設孔１３の形成の起点（核）となるので、熱成形時穿設孔１３がより形成されやすくなる。前記充填剤としては、特に限定されるものではないが、例えば、炭酸カルシウム、水酸化アルミニウム、硫酸バリウム、タルク、マイカ等が挙げられる。
【００４４】
前記熱可塑性樹脂層３の形成量（付着量）は、５０ｇ／ｍ2〜５０００ｇ／ｍ2の範囲に設定されるのが好ましい。５０ｇ／ｍ2以上であることで安定的に均一なフィルム層（熱可塑性樹脂層３）を形成できる共に、５０００ｇ／ｍ2以下であることで自動車用内外装材１を熱成形した際に熱成形時穿設孔１３が確実に形成され得て、より優れた吸音性能が得られるものとなる。中でも、前記熱可塑性樹脂層３の形成量（付着量）は、１５０ｇ／ｍ2〜２５００ｇ／ｍ2の範囲に設定されるのがより好ましい。
【００４５】
前記機械的孔（貫通孔、通気孔）の内径は、０．１ｍｍ〜５．０ｍｍに設定されるのが好ましい。０．１ｍｍ以上であることで良好な吸音性能を確保できると共に５．０ｍｍ以下であることで加熱による機械的孔（貫通孔、通気孔）の両端の開口部内径の減縮を効果的に達成できる。中でも、前記機械的孔（貫通孔、通気孔）の内径は、０．５ｍｍ〜２．０ｍｍに設定されるのが特に好ましい。
【００４６】
前記機械的孔（貫通孔、通気孔）の配置密度は、１０００個／ｍ2〜３００００個／ｍ2に設定されるのが好ましく、３９００個／ｍ2〜８０００個／ｍ2に設定されるのが特に好ましい。
【００４７】
なお、前記機械的孔（貫通孔、通気孔）の配置態様は、図２に示す配置態様に限定されるものではない。
【００４８】
次に、本発明の自動車用内外装材１の製造方法について図４を参照しつつ説明する。図４において、３１は、押出ダイスであり、押出機に接続されている。３２は、第１ロールであり、水冷式ロール等の冷却式ロールが使用される。前記第１ロール（冷却式ロール）３２の外周面に複数個の穿孔用突起部３２Ａが突設形成されている。本実施形態では、穿孔用突起部３２Ａの形状は、図４に示すような円柱形状の基部の先端に円錐形状の先端部が設けられた先端が尖った形状であるが、特にこのような形状に限定されるものではなく、例えば、円柱形状、円錐形状の他、三角錐形状、四角錐形状、五角錐形状、六角錐形状等の多角錐形状であってもよい。また、３３は、第２ロールであり、その外周面は、突起等は形成されていない円滑な外周面になっている。本実施形態では、前記第２ロール３３として、常温のロールを使用するが、特に常温タイプに限定されるものではない。また、前記第２ロール３３としては、ゴムロールを用いるのが好ましい。前記ゴムロールとしては、例えば、シリコーンゴムロール等が挙げられる。
【００４９】
しかして、図４に示すように、メルトフローレートが２ｇ／１０分〜５００ｇ／１０分である熱可塑性樹脂を押出機の押出ダイス３１から押し出して得られた押出直後の熱可塑性樹脂膜３、及び通気性の繊維層２を重ね合わせた状態でこれらを前記一対のロール３２、３３間で挟圧する。この時、第１ロール（冷却式ロール）３２が前記押出直後の熱可塑性樹脂膜３に接触し、第２ロール３３が前記繊維層２に接触する態様で挟圧する。
【００５０】
前記一対のロール３２、３３間での挟圧により、第１ロール３２の外周面の穿孔用突起部３２Ａが、少なくとも熱可塑性樹脂膜（熱可塑性樹脂層）３を厚さ方向に貫通して、複数個の貫通孔１１が設けられた熱可塑性樹脂層３が形成されると同時に、該熱可塑性樹脂層３が前記繊維層２の一方の面に積層一体化され、こうして本発明の自動車用内外装材１が得られる。
【００５１】
前記一対のロール３２、３３間での挟圧の際に、第１ロール３２の穿孔用突起部３２Ａが、熱可塑性樹脂膜（熱可塑性樹脂層）３を厚さ方向に貫通し、さらに繊維層２の他方の面（非積層面；第２ロール３３に接触する表面）まで貫通するように設計して製造を行うことにより、図１に示す自動車用内外装材１を製造することができる。
【００５２】
上記製造方法では、繊維層２との貼り合わせ時に同時に熱可塑性樹脂層３に貫通孔１１（及び繊維層２に通気孔１２）を形成しており、このように繊維層２との貼り合わせ時に同時に孔をあけるのが好ましいが、特にこのような製造方法に限定されるものではなく、例えば、繊維層２との貼り合わせを行った後に熱可塑性樹脂層３に貫通孔１１（及び繊維層２に通気孔１２）を形成するようにしてもよいし、或いは、後工程である裁断時に同時に熱可塑性樹脂層３に貫通孔１１（及び繊維層２に通気孔１２）を形成するようにしてもよい。
【００５３】
次に、本発明の自動車用内外装材１を用いて自動車内外装用成形体４０を製造する方法について説明する。上記構成に係る自動車用内外装材１に熱成形を行うことによって所定形状の自動車内外装用成形体４０を製造する。前記熱成形の手法としては、特に限定されるものではないが、例えば、熱プレス法等が挙げられ、自動車用内外装材１を熱プレスすることにより、例えば、自動車のシャーシー形状やフェンダー形状等、使用される部位に合わせた形状に熱成形される。前記熱成形の際の加熱温度は、成形可能な温度であれば特に限定されないが、一般には１６０℃〜２４０℃である。
【００５４】
前記熱成形により熱可塑性樹脂層３が繊維層２の前記一方の面（積層面）側の一部に含浸されると、樹脂層３が、繊維層２の構成繊維との接触（樹脂の含浸）により、亀裂や穿孔等、部分的に破断するので、得られた成形体４０には、その熱可塑性樹脂層３（樹脂含浸繊維層２３）に厚さ方向に貫通する熱成形時穿設孔１３が形成されている（図５参照）。この熱成形時穿設孔１３の大きさ、数などは、前記熱可塑性樹脂のメルトフローレートの他、熱可塑性樹脂層３の形成量、繊維層２の構成繊維の繊度等により調整することができる。自動車内外装用成形体４０の成形形状は、図５に示すものに特に限定されるものではない。
【００５５】
得られた自動車内外装用成形体４０は、前記貫通孔１１と熱成形時穿設孔１３の相乗的作用により、優れた吸音性能が得られる。即ち、貫通孔１１を介して繊維層２に入り込んだ音の吸収作用と、熱成形時穿設孔１３を介して繊維層２に入り込んだ音の吸収作用との相乗効果によって優れた吸音性能が得られる。
【００５６】
なお、熱成形時の加熱温度、熱可塑性樹脂層３の形成量（ｇ／ｍ2）、熱可塑性樹脂のメルトフローレート等の各種条件の組み合わせにより、図６に示す断面形状を備えた自動車内外装用成形体４０が得られる場合もある。即ち、図６の成形体４０では、熱可塑性樹脂層３の貫通孔１１の内周面が微細凹凸形状（断面視で波線形状等）に形成されている。
【００５７】
上記自動車内外装用成形体４０は、例えば、自動車用フロアーマット、フェンダライナ、アンダーカバー（自動車のシャシー下側に取り付けられるカバー）として好適に用いられるが、特にこれら例示の用途に限定されるものではない。
【実施例】
【００５８】
次に、本発明の具体的実施例について説明するが、本発明はこれら実施例のものに特に限定されるものではない。【００５９】
＜実施例１＞
図４に示すように、メルトフローレートが１００ｇ／１０分であるポリエチレン樹脂を押出機の押出ダイス３１から押し出して得られた押出直後のポリエチレン樹脂膜３、及び構成繊維の繊度が６．６デシテックスで目付が２５０ｇ／ｍ2の通気性のニードルパンチ不織布２を重ね合わせた状態でこれらを前項で説明した第１ロール（水冷式ロール）３２と第２ロール３３の間で挟圧した。この時、図４に示すように、第１ロール（水冷式ロール）３２が前記押出直後のポリエチレン樹脂膜３に接触し、第２ロール３３が前記ニードルパンチ不織布２に接触する態様で挟圧したので、第１ロール３２の外周面の穿孔用突起部３２Ａが、ポリエチレン樹脂膜（熱可塑性樹脂層）３およびニードルパンチ不織布２を厚さ方向に貫通し、これにより、厚さ方向に貫通する複数個の貫通孔１１が設けられたポリエチレン樹脂層３が形成されると共に、複数個の通気孔１２が厚さ方向に貫通して形成されたニードルパンチ不織布層２が前記ポリエチレン樹脂層３の片面に積層一体化され、貫通孔１１と通気孔１２が連通してなる自動車用内外装材１を得た（図１参照）。【００６０】
得られた自動車用内外装材１において、ポリエチレン樹脂層（熱可塑性樹脂層）３の形成量は１５０ｇ／ｍ2、貫通孔１１の内径が１．６ｍｍ、通気孔１２の積層面の内径が１．６ｍｍ、通気孔１２の非積層面の内径（開口径）が０．１ｍｍ〜０．２ｍｍ、機械的孔（貫通孔１１と通気孔１２が連通してなる機械的孔）の配置密度が３９００個／ｍ2であった。【００６１】
上記自動車用内外装材１に１９５℃で熱プレスを行うことによって所定形状の自動車内外装用成形体４０を製造した。得られた成形体４０には、この熱成形を経て、ポリエチレン樹脂層（熱可塑性樹脂層）３を厚さ方向に貫通する熱成形時穿設孔１３が新たに形成されていた（図５参照）。【００６２】
＜実施例２＞
メルトフローレートが１００ｇ／１０分であるポリエチレン樹脂に代えて、メルトフローレートが１５０ｇ／１０分であるポリエチレン樹脂を用いた以外は、実施例１と同様にして図１に示す自動車用内外装材１を得た。さらに、この自動車用内外装材１を用いて実施例１と同様にして熱プレスを行うことによって自動車内外装用成形体４０を製造した。【００６３】
＜実施例３＞
メルトフローレートが１００ｇ／１０分であるポリエチレン樹脂に代えて、メルトフローレートが４００ｇ／１０分であるポリエチレン樹脂を用いた以外は、実施例１と同様にして図１に示す自動車用内外装材１を得た。さらに、この自動車用内外装材１を用いて実施例１と同様にして熱プレスを行うことによって自動車内外装用成形体４０を製造した。【００６４】
＜実施例４＞
メルトフローレートが１００ｇ／１０分であるポリエチレン樹脂に代えて、メルトフローレートが１０ｇ／１０分であるポリエチレン樹脂を用いた以外は、実施例１と同様にして図１に示す自動車用内外装材１を得た。さらに、この自動車用内外装材１を用いて実施例１と同様にして熱プレスを行うことによって自動車内外装用成形体４０を製造した。【００６５】
＜実施例５＞
メルトフローレートが１００ｇ／１０分であるポリエチレン樹脂に代えて、メルトフローレートが５０ｇ／１０分であるポリエチレン樹脂を用いた以外は、実施例１と同様にして図１に示す自動車用内外装材１を得た。さらに、この自動車用内外装材１を用いて実施例１と同様にして熱プレスを行うことによって自動車内外装用成形体４０を製造した。【００６６】
＜実施例６＞
機械的孔（貫通孔１１と通気孔１２が連通してなる機械的孔）の配置密度を７８００個／ｍ2に設定した以外は、実施例１と同様にして図１に示す自動車用内外装材１を得た。さらに、この自動車用内外装材１を用いて実施例１と同様にして熱プレスを行うことによって自動車内外装用成形体４０を製造した。【００６７】
＜実施例７＞
機械的孔（貫通孔１１と通気孔１２が連通してなる機械的孔）の配置密度を７８００個／ｍ2に設定した以外は、実施例２と同様にして図１に示す自動車用内外装材１を得た。さらに、この自動車用内外装材１を用いて実施例２と同様にして熱プレスを行うことによって自動車内外装用成形体４０を製造した。【００６８】
＜実施例８＞
機械的孔（貫通孔１１と通気孔１２が連通してなる機械的孔）の配置密度を７８００個／ｍ2に設定した以外は、実施例３と同様にして図１に示す自動車用内外装材１を得た。さらに、この自動車用内外装材１を用いて実施例３と同様にして熱プレスを行うことによって自動車内外装用成形体４０を製造した。【００６９】
＜実施例９＞
機械的孔（貫通孔１１と通気孔１２が連通してなる機械的孔）の配置密度を７８００個／ｍ2に設定した以外は、実施例４と同様にして図１に示す自動車用内外装材１を得た。さらに、この自動車用内外装材１を用いて実施例４と同様にして熱プレスを行うことによって自動車内外装用成形体４０を製造した。【００７０】
＜実施例１０＞
機械的孔（貫通孔１１と通気孔１２が連通してなる機械的孔）の配置密度を７８００個／ｍ2に設定した以外は、実施例５と同様にして図１に示す自動車用内外装材１を得た。さらに、この自動車用内外装材１を用いて実施例５と同様にして熱プレスを行うことによって自動車内外装用成形体４０を製造した。【００７１】
＜実施例１１＞
機械的孔（貫通孔１１と通気孔１２が連通してなる機械的孔）の配置密度を１１７００個／ｍ2に設定した以外は、実施例４と同様にして図１に示す自動車用内外装材１を得た。さらに、この自動車用内外装材１を用いて実施例４と同様にして熱プレスを行うことによって自動車内外装用成形体４０を製造した。【００７２】
＜実施例１２＞
機械的孔（貫通孔１１と通気孔１２が連通してなる機械的孔）の配置密度を１１７００個／ｍ2に設定した以外は、実施例５と同様にして図１に示す自動車用内外装材１を得た。さらに、この自動車用内外装材１を用いて実施例５と同様にして熱プレスを行うことによって自動車内外装用成形体４０を製造した。【００７３】
なお、実施例２〜１２で得られた各成形体４０には、熱プレスを経て、ポリエチレン樹脂層（熱可塑性樹脂層）３を厚さ方向に貫通する熱成形時穿設孔１３が新たに形成されていた（図５参照）。【００７４】
＜比較例１＞
メルトフローレートが１００ｇ／１０分であるポリエチレン樹脂に代えて、メルトフローレートが０．８ｇ／１０分であるポリエチレン樹脂を用いた以外は、実施例１と同様にして図１に示す自動車用内外装材１を得た。さらに、この自動車用内外装材１を用いて実施例１と同様にして熱プレスを行うことによって自動車内外装用成形体４０を製造した。得られた成形体４０には、ポリエチレン樹脂層（熱可塑性樹脂層）３を厚さ方向に貫通する熱成形時穿設孔１３は形成されなかった。【００７５】
＜比較例２＞
メルトフローレートが１００ｇ／１０分であるポリエチレン樹脂に代えて、メルトフローレートが５５０ｇ／１０分であるポリエチレン樹脂を用いた以外は、実施例１と同様にして図１に示す自動車用内外装材１を得た。さらに、この自動車用内外装材１を用いて実施例１と同様にして熱プレスを行うことによって自動車内外装用成形体４０を製造した。【００７６】
＜比較例３＞
第１ロールとして、外周面に穿孔用突起部が設けられた水冷式ロールに代えて、このような穿孔用突起部を有しない略円柱形状の常温ロールを用いた以外は、実施例１と同様にして自動車用内外装材を得た。得られた自動車用内外装材において、機械的孔は、形成されていない。さらに、この自動車用内外装材を用いて実施例１と同様にして熱プレスを行うことによって自動車内外装用成形体を製造した。【００７７】
＜比較例４＞
第１ロールとして、外周面に穿孔用突起部が設けられた水冷式ロールに代えて、このような穿孔用突起部を有しない略円柱形状の常温ロールを用いた以外は、実施例２と同様にして自動車用内外装材を得た。得られた自動車用内外装材において、機械的孔は、形成されていない。さらに、この自動車用内外装材を用いて実施例２と同様にして熱プレスを行うことによって自動車内外装用成形体を製造した。【００７８】
なお、比較例２〜４で得られた各成形体には、熱プレスを経て、ポリエチレン樹脂層（熱可塑性樹脂層）３を厚さ方向に貫通する熱成形時穿設孔が形成されていた。【００７９】
上記各実施例、各比較例において、メルトフローレート（ＭＦＲ）が１０ｇ／１０分、５０ｇ／１０分、１００ｇ／１０分、１５０ｇ／１０分、４００ｇ／１０分、０．８ｇ／１０分、５５０ｇ／１０分のポリエチレン樹脂を用いているが、このようにＭＦＲの異なるポリエチレン樹脂は、主に分子量（数平均分子量、重量平均分子量）が異なるポリエチレン樹脂を選択することで調整できる。【００８０】
【表１】
2017026034.tif 000003
【００８１】
上記のようにして得られた自動車内外装用成形体の吸音性能を下記評価法に基づいて評価した。【００８２】
＜吸音性能評価法＞
ＫＥＳ通気性試験機（カトーテック株式会社製）を用いて各自動車内外装用成形体の通気抵抗を測定した。通気抵抗（ＡＦＲ；airflow resistance）が１０００Ｐａ・ｓｅｃ／ｍ〜１６０００Ｐａ・ｓｅｃ／ｍの範囲内にあるものが吸音性能に優れていると判定できる。なお、ＫＥＳ通気性試験機は、試験片の圧力損失（標準測定で一定流量４ｃｍ3／ｃｍ2・ｓｅｃのときの試験片の抵抗による大気圧との差圧）を圧力センサーを用いて測定し、通気抵抗を直接表示するものである。【００８３】
表１から明らかなように、本発明に係る実施例１〜１２の自動車用内外装材を熱成形して得られた成形体は、通気抵抗が１０００Ｐａ・ｓｅｃ／ｍ〜１６０００Ｐａ・ｓｅｃ／ｍの範囲内にあり、吸音性能に優れるものであることを確認し得た。【００８４】
これに対し、熱可塑性樹脂層を構成する樹脂のメルトフローレートが本発明の規定範囲の下限より小さい比較例１の自動車用内外装材を用いると、熱成形しても熱成形時穿設孔が形成されず、熱成形して得られた成形体は、通気抵抗が１０００Ｐａ・ｓｅｃ／ｍ〜１６０００Ｐａ・ｓｅｃ／ｍの範囲から逸脱しており、良好な吸音性能が得られないものであることがわかった。【００８５】
また、熱可塑性樹脂層を構成する樹脂のメルトフローレートが本発明の規定範囲の上限より大きい比較例２の自動車用内外装材を熱成形して得られた成形体は、通気抵抗が１０００Ｐａ・ｓｅｃ／ｍ〜１６０００Ｐａ・ｓｅｃ／ｍの範囲から逸脱しており、良好な吸音性能が得られないものであることがわかった。【００８６】
また、熱可塑性樹脂層に貫通孔を形成せしめていない比較例３、４の自動車用内外装材を熱成形して得られた成形体は、通気抵抗が１０００Ｐａ・ｓｅｃ／ｍ〜１６０００Ｐａ・ｓｅｃ／ｍの範囲から逸脱しており、良好な吸音性能が得られないものであることがわかった。
【産業上の利用可能性】
【００８７】
本発明に係る自動車用内外装材は、自動車用フロアーマット、フェンダライナ、アンダーカバー等として好適に用いられるが、特にこれら例示の用途に限定されるものではない。また、通常は、自動車用フロアーマットとして使用する場合には、熱可塑性樹脂層３側を床面に配置して使用し、フェンダライナとして使用する場合には、ホイールハウス側に繊維層２を配置し、タイヤ側に熱可塑性樹脂層３を配置して使用するが、特にこのような使用態様に限定されるものではない。
【符号の説明】
【００８８】
１…自動車用内外装材
２…繊維層
３…熱可塑性樹脂層
１１…貫通孔
１２…通気孔
１３…熱成形時穿設孔
３２…第１ロール（冷却式ロール）
３２Ａ…穿孔用突起部
３３…第２ロール
４０…自動車内外装用成形体
【図１】
2017026034.tif 000004
【図２】
2017026034.tif 000005
【図３】
2017026034.tif 000006
【図４】
2017026034.tif 000007
【図５】
2017026034.tif 000008
【図６】
2017026034.tif 000009
【国際調査報告】
2017026034.tif 000010
2017026034.tif 000011
2017026034.tif 000012
2017026034.tif 000013